СПОСОБ ПОЛУЧЕНИЯ НИКЕЛЬ-АЛМАЗНОГО ПОКРЫТИЯ

Способ получения никель-алмазного покрытия, включающий подготовку поверхности образца путем химической и (или) электрохимической обработки, приготовление электролита с ультрадисперсными алмазами и осаждение металлического покрытия, отличающийся тем, что ультрадисперсные алмазы в исходном состоянии предварительно подвергают ультразвуковому диспергированию в течение 30-60 мин; в дистиллированной воде растворяют никель сернокислый, натрий уксуснокислый и кислоту уксусную, нагревают раствор до температуры 87-90°C; в полученный раствор вводят водную суспензию ультрадисперсных алмазов в количестве 1-5 г/л, проводят ультразвуковое диспергирование раствора в течение 5 мин; вводят гипофосфит натрия и тиомочевину, проводят ультразвуковое диспергирование раствора в течение 5 мин; из полученного раствора химически осаждают покрытие на подготовленную поверхность образца при температуре 87-90°C и скорости осаждения 0,15-0,2 мкм/мин до получения покрытия требуемой толщины.